(57)【要約】【課題】基板に搭載された部品の破損を防止できるモジュール基板の製造方法を提供する。【解決手段】少なくとも１つの部品が搭載された基板、熱硬化性樹脂シート及び厚み調整用冶具を用い、前記熱硬化性樹脂シートは、第１の開口部を有し、前記厚み調整用冶具は、第２の開口部を有し、前記第１の開口部に前記部品が収容されるように、前記基板と前記熱硬化性樹脂シートとを重ねる工程（Ａ）、及び前記第１の開口部と前記第２の開口部とが対向するように、前記熱硬化性樹脂シートと前記厚み調整用冶具とを重ねる工程（Ｂ）を含むモジュール基板の製造方法に関する。【選択図】図５
2014168045.tif 000002
【特許請求の範囲】
【請求項１】
少なくとも１つの部品が搭載された基板、熱硬化性樹脂シート及び厚み調整用冶具を用い、
前記熱硬化性樹脂シートは、第１の開口部を有し、
前記厚み調整用冶具は、第２の開口部を有し、
前記第１の開口部に前記部品が収容されるように、前記基板と前記熱硬化性樹脂シートとを重ねる工程（Ａ）、及び
前記第１の開口部と前記第２の開口部とが対向するように、前記熱硬化性樹脂シートと前記厚み調整用冶具とを重ねる工程（Ｂ）
を含むモジュール基板の製造方法。
【請求項２】
未封止部分の形状に応じた冶具を用いて、前記未封止部分を有するモジュール基板を製造する請求項１に記載のモジュール基板の製造方法。
【請求項３】
前記熱硬化性樹脂シートは第３の開口部を有し、
前記工程（Ａ）は、
前記第１の開口部に前記部品が収容されるように、前記基板と前記熱硬化性樹脂シートとを重ねる工程（Ａ−１）、及び
前記工程（Ａ−１）の後、前記第３の開口部に冶具を挿入する工程（Ａ−２）を含む請求項１又は２に記載のモジュール基板の製造方法。
【請求項４】
前記冶具は、パイプ状である請求項３に記載のモジュール基板の製造方法。
【請求項５】
平行平板プレス機を用いてプレスする工程（Ｃ）を含む請求項１〜４のいずれかに記載のモジュール基板の製造方法。
【請求項６】
金型及び枠冶具を用いない請求項１〜５のいずれかに記載のモジュール基板の製造方法。
【請求項７】
前記熱硬化性樹脂シートは、熱硬化性樹脂シート部、及び前記熱硬化性樹脂シート部上に配置されたシートを備える請求項１〜６のいずれかに記載のモジュール基板の製造方法。
【請求項８】
前記熱硬化性樹脂シート部は無機充填剤を含み、
前記熱硬化性樹脂シート部中の前記無機充填剤の含有量が６５〜９５重量％である請求項７に記載のモジュール基板の製造方法。
【請求項９】
請求項１〜８のいずれかに記載の方法により得られたモジュール基板を用いた電子機器。
【発明の詳細な説明】
【技術分野】
【０００１】
本発明はモジュール基板の製造方法及び電子機器に関する。
【背景技術】
【０００２】
樹脂封止する方法として、液状樹脂やモールディングコンパウンド樹脂を用いる方法が知られている。これらの方法は、専用の金型や、枠冶具が必要であり、コストが高い。そこで、近年では、熱硬化性樹脂シートを用いて樹脂封止する方法が提案されている。熱硬化性樹脂シートを用いることで、専用の金型や、枠冶具が不要となるため、コストの低減が期待でき、また、時間の短縮も期待できる。
【０００３】
特許文献１では、熱硬化性樹脂シートを用いた金属ベース回路基板の製造方法が記載されている。具体的には、基板上の熱硬化性樹脂シート層に、開口を有する絶縁シートを配置し、その開口に熱伝導部材、他の熱硬化性樹脂シート、放熱ランド及び電子部品を配置し、これにより、電子部品で発生した熱を放熱ランド及び熱伝導経路部材を介して金属板へ放熱することが可能な金属ベース回路基板の製造方法が記載されている。
【先行技術文献】
【特許文献】
【０００４】
【特許文献１】特開２０１１−２１０９４８号公報
【発明の概要】
【発明が解決しようとする課題】
【０００５】
しかしながら、熱硬化性樹脂シートを用いて封止すると、基板に搭載された電子部品などが破損する場合がある。
【０００６】
本発明は前記問題点に鑑みなされたものであり、基板に搭載された部品の破損を防止できるモジュール基板の製造方法を提供することを目的とする。
【課題を解決するための手段】
【０００７】
本願発明者は、上記従来の問題点を解決すべく検討した結果、開口部を有する特定組成の熱硬化性樹脂シート及び開口部を有する厚み調整用冶具を用いることにより、基板に搭載された部品の破損を防止できることを見出し、本発明を完成させた。
【０００８】
すなわち、本発明は、少なくとも１つの部品が搭載された基板、熱硬化性樹脂シート及び厚み調整用冶具を用いるモジュール基板の製造方法に関する。前記熱硬化性樹脂シートは、第１の開口部を有する。前記厚み調整用冶具は、第２の開口部を有する。本発明のモジュール基板の製造方法は、前記第１の開口部に前記部品が収容されるように、前記基板と前記熱硬化性樹脂シートとを重ねる工程（Ａ）、及び前記第１の開口部と前記第２の開口部とが対向するように、前記熱硬化性樹脂シートと前記厚み調整用冶具とを重ねる工程（Ｂ）を含む。
【０００９】
熱硬化性樹脂シートの第１の開口部（部品を避ける為の逃げ孔）に部品を収容するため、部品の破損を防止できる。また、熱硬化性樹脂シートと厚み調整用冶具とを重ねる際に、第１の開口部と第２の開口部とを対向し、第１の開口部及び第２の開口部を連絡するので、プレスなどにより熱硬化性樹脂シートが薄くなり、部品が第１の開口部を貫通しても、部品を第２の開口部に収容でき、部品の破損を防止できる。
【００１０】
また、熱硬化性樹脂シートを用いるので、専用の金型や、枠冶具が不要となるため、コストの低減が期待できる。製造時間を短縮できる。
【００１１】
前記モジュール基板の製造方法は、未封止部分の形状に応じた冶具を用いて前記未封止部分を有するモジュール基板を製造する方法であることが好ましい。
【００１２】
前記熱硬化性樹脂シートは第３の開口部を有し、前記工程（Ａ）は、前記第１の開口部に前記部品が収容されるように、前記基板と前記熱硬化性樹脂シートとを重ねる工程（Ａ−１）、及び前記工程（Ａ−１）の後、前記第３の開口部に冶具を挿入する工程（Ａ−２）を含むことが好ましい。
【００１３】
これによれば、冶具を挿入して第３の開口部を埋めるため、第３の開口部１３が熱硬化性樹脂によって埋まることを防止することが可能である。すなわち、第３の開口部を未封止部分とすることができる。前記冶具は、パイプ状であることが好ましい。
【００１４】
前記モジュール基板の製造方法は、平行平板プレス機を用いてプレスする工程（Ｃ）を含むことが好ましい。これにより、圧縮成型機、トランスファー成型機を用いる場合に必要とされる専用の金型や枠冶具が不要となり、製造コストを低減できる。
【００１５】
前記モジュール基板の製造方法は、金型及び枠冶具を用いないことが好ましい。金型や枠冶具を用いないので、製造コストを低減できる。
【００１６】
前記熱硬化性樹脂シートは、熱硬化性樹脂シート部、及び前記熱硬化性樹脂シート部上に配置されたシートを備えることが好ましい。これにより、熱硬化性樹脂シート部と厚み調整用冶具との接触を防ぐ事が可能で、厚み調整用冶具への樹脂付着等の汚染を防止できる。
【００１７】
前記熱硬化性樹脂シート部は無機充填剤を含み、前記熱硬化性樹脂シート部中の前記無機充填剤の含有量が６５〜９５重量％であることが好ましい。無機充填剤の含有量が６５重量％以上であると、第１の開口部を作製する際のハンドリング性に優れている。一方、無機充填剤の含有量が９５重量％以下であると、熱硬化性樹脂シートの取り扱い時に破損する可能性が低い。
【００１８】
本発明はまた、前記製造方法により得られたモジュール基板を用いた電子機器に関する。前記電子機器は、部品の破損が防止されたモジュール基板を用いるため、信頼性が高い。
【００１９】
本発明は、基板と熱硬化性樹脂シートとを重ねて、熱硬化性樹脂シートの第１の開口部に基板上に配置された部品を収容する工程と、熱硬化性樹脂シートと厚み調整用冶具とを重ねて、熱硬化性樹脂シートの第１の開口部と厚み調整用冶具の第２の開口部とを連結する工程を含むモジュール基板の製造方法に関する。
【発明の効果】
【００２０】
本発明によれば、基板に搭載された部品の破損を防止できる。
【図面の簡単な説明】
【００２１】
【図１】（ａ）は、基板の模式平面図である。（ｂ）は、基板の模式正面図である。
【図２】（ａ）は、熱硬化性樹脂シートの模式平面図である。（ｂ）は、熱硬化性樹脂シートの模式正面図である。
【図３】厚み調整用冶具の模式平面図である。
【図４】（ａ）は、実施形態１における積層体の模式平面図である。（ｂ）は、（ａ）のＡ−Ｂ線で積層体を切断した際の模式断面図である。
【図５】実施形態１における平行平板プレスの様子を示す模式断面図である。
【図６】実施形態２における平行平板プレスの様子を示す模式断面図である。
【図７】（ａ）は、基板の模式平面図である。（ｂ）は、（ａ）のＣ−Ｄ線で、基板を切断した際の模式断面図である。
【図８】基板及び熱硬化性樹脂シートの積層体の模式断面図である。
【図９】冶具を挿入した様子を示す模式断面図である。
【図１０】積層体に厚み調整用冶具を重ねた様子を示す模式断面図である。
【図１１】実施形態３における平行平板プレスの様子を示す模式断面図である。
【図１２】冶具の模式平面図である。
【図１３】実施形態４における積層体の模式断面図である。
【発明を実施するための形態】
【００２２】
本発明のモジュール基板の製造方法は、熱硬化性樹脂シート１０の第１の開口部１２に部品２が収容されるように、基板１と熱硬化性樹脂シート１０とを重ねる工程（Ａ）、及び第１の開口部１２と厚み調整用冶具２１の第２の開口部２２とが対向するように、熱硬化性樹脂シート１０と厚み調整用冶具２１とを重ねる工程（Ｂ）を含む。
まず、実施形態１〜４で使用する基板１、熱硬化性樹脂シート１０及び厚み調整用冶具２１について説明する。
【００２３】
［基板］
図１の（ａ）は、基板１の模式平面図である。図１の（ｂ）は、基板１の模式正面図である。
【００２４】
図１の（ａ）、（ｂ）に示すように、基板１には複数の部品２が搭載されている。すなわち、複数の部品２が基板１上に配置されている。このような基板１としては、プリント配線基板、リジット基板、フレキシブル基板、リジット・フレキシブル基板などが挙げられる。
【００２５】
部品２としては、例えば、半導体素子（半導体パッケージなど）、コンデンサ、コネクタ、抵抗、ダイオード、トランジスタ、集積回路（ＩＣ）などの電子部品が挙げられる。部品２は、後述の熱硬化性樹脂シート１１の第１の開口部１２に収容される。
【００２６】
基板１には複数の孔３が設けられている（図１の（ａ））。孔３としては、例えば、ねじ孔などが挙げられる。
【００２７】
また、基板１には、通常、各種配線なども設けられている（図示せず）。
【００２８】
［熱硬化性樹脂シート］
図２の（ａ）は、熱硬化性樹脂シート１０の模式平面図である。図２の（ｂ）は、熱硬化性樹脂シート１０の模式正面図である。
【００２９】
図２の（ａ）に示すように、熱硬化性樹脂シート１０は、第１の開口部１２を有する。第１の開口部１２は、基板１の部品２に対応する位置（基板１に熱硬化性樹脂シート１０を重ねた場合に、部品２を収容可能な位置）に形成されている。
【００３０】
第１の開口部１２の形状（熱硬化性樹脂シート１０を平面視したときの形状）は部品２を収容可能な形状であれば特に限定されないが、部品２に応じた形状が好ましい（図２の（ａ））。例えば、部品２が円形状である場合には、第１の開口部１２も円形状であることが好ましい。
【００３１】
第１の開口部１２の大きさ（熱硬化性樹脂シート１０を平面視したときの開口部１２の面積）は、部品２を収容可能な大きさであれば特に限定されず、適宜設定できる。例えば、部品２の大きさの１００〜１３０％であり、好ましくは１０１〜１２０％である。
【００３２】
また、熱硬化性樹脂シート１０は、第３の開口部１３を有する（図２の（ａ））。第３の開口部１３は、基板１の孔３に対応する位置（基板１に熱硬化性樹脂シート１１を重ねた場合に、第３の開口部１３が孔３と対向する位置）に形成されている。なお、第３の開口部１３には、後述の冶具７１を挿入できる（実施形態３にて説明）。
【００３３】
第３の開口部１３の形状（熱硬化性樹脂シート１０を平面視したときの形状）は特に限定されないが、孔３に応じた形状が好ましい（図２の（ａ））。例えば、孔３が円形状である場合には、第３の開口部１３も円形状であることが好ましい。
【００３４】
第３の開口部１３の大きさ（熱硬化性樹脂シート１０を平面視したときの第３の開口部１３の面積）は、孔３と同程度の大きさが好ましい。例えば、孔３の大きさの１００〜１３０％であり、好ましくは１０１〜１２０％である。
【００３５】
図２の（ｂ）に示すように、熱硬化性樹脂シート１０は、通常、熱硬化性樹脂シート１１（熱硬化性樹脂シート部１１）、及び熱硬化性樹脂シート１１上に配置されたシート１４を備える。これにより、熱硬化性樹脂シート１１と、厚み調整用冶具２１又はプレス天板面などとの接触を防ぐ事ができ、厚み調整用冶具２１又はプレス天板への樹脂付着等の汚染を防止できる。またシート１４の表面を梨地状などに加工することで、マーキング性などを向上できる。なお、熱硬化性樹脂シート１１の両面に、シート１４が配置されていてもよい。この場合、一方のシート１４を剥離することで好適に使用できる。シート１４としては、従来公知のセパレーターを使用できる。シート１４の構成材料としては、ポリエステル、ポリエチレンテレフタレート（ＰＥＴ）、ポリテトラフルオロエチレン（テフロン（登録商標））、ポリイミドなどが挙げられる。
【００３６】
熱硬化性樹脂シート１１は、無機充填剤を含むことが好ましい。
【００３７】
無機充填剤は、特に限定されるものではなく、従来公知の各種充填剤を用いることができ、例えば、石英ガラス、タルク、シリカ（溶融シリカや結晶性シリカ等）、アルミナ、窒化アルミニウム、窒化珪素、窒化ホウ素の粉末が挙げられる。これらは単独で用いてもよいし、２種以上併用してもよい。
【００３８】
なかでも、熱硬化性樹脂シート１１の硬化体の線膨張係数を低減し、封止後の反りを抑制できるという点から、シリカ粉末を用いることが好ましく、シリカ粉末のなかでも溶融シリカ粉末を用いることがより好ましい。溶融シリカ粉末としては、球状溶融シリカ粉末、破砕溶融シリカ粉末が挙げられるが、流動性という観点から、球状溶融シリカ粉末を用いることが特に好ましい。なかでも、平均粒径が０．１〜１００μｍの範囲のものを用いることが好ましく、０．３〜５４μｍの範囲のものを用いることが特に好ましい。
【００３９】
なお、平均粒径は、母集団から任意に抽出される試料を用い、レーザー回折散乱式粒度分布測定装置を用いて測定することにより導き出すことができる。
【００４０】
熱硬化性樹脂シート１１中の無機充填剤の含有量は、好ましくは６５重量％以上、より好ましくは８０重量％以上である。６５重量％以上であると、吸水率を低下できる。熱硬化性樹脂シート１１中の無機充填剤の含有量は、好ましくは９５重量％以下、より好ましくは９０重量％以下である。９５重量％以下であると、樹脂作製時に支障なく混練りできる。
【００４１】
熱硬化性樹脂シート１１は、エポキシ樹脂、フェノール樹脂を含むことが好ましい。
【００４２】
エポキシ樹脂としては、特に限定されるものではない。例えば、トリフェニルメタン型エポキシ樹脂、クレゾールノボラック型エポキシ樹脂、ビフェニル型エポキシ樹脂、変性ビスフェノールＡ型エポキシ樹脂、ビスフェノールＡ型エポキシ樹脂、ビスフェノールＦ型エポキシ樹脂、変性ビスフェノールＦ型エポキシ樹脂、ジシクロペンタジエン型エポキシ樹脂、フェノールノボラック型エポキシ樹脂、フェノキシ樹脂等の各種のエポキシ樹脂を用いることができる。これらエポキシ樹脂は単独で用いてもよいし２種以上併用してもよい。
【００４３】
エポキシ樹脂の硬化後の靭性及びエポキシ樹脂の反応性を確保する観点からは、エポキシ当量１５０〜２５０、軟化点もしくは融点が５０〜１３０℃の常温で固形のものが好ましく、なかでも、信頼性の観点から、トリフェニルメタン型エポキシ樹脂、クレゾールノボラック型エポキシ樹脂、ビフェニル型エポキシ樹脂が好ましい。柔軟性という点から、ビスフェノールＦ型エポキシ樹脂が好ましい。
【００４４】
フェノール樹脂は、エポキシ樹脂との間で硬化反応を生起するものであれば特に限定されるものではない。例えば、フェノールノボラック樹脂、フェノールアラルキル樹脂、ビフェニルアラルキル樹脂、ジシクロペンタジエン型フェノール樹脂、クレゾールノボラック樹脂、レゾール樹脂等が用いられる。これらフェノール樹脂は単独で用いてもよいし、２種以上併用してもよい。
【００４５】
フェノール樹脂としては、エポキシ樹脂との反応性の観点から、水酸基当量が７０〜２５０、軟化点が５０〜１１０℃のものを用いることが好ましく、なかでも硬化反応性が高いという観点から、フェノールノボラック樹脂を好適に用いることができる。また、信頼性の観点から、フェノールアラルキル樹脂やビフェニルアラルキル樹脂のような低吸湿性のものも好適に用いることができる。
【００４６】
エポキシ樹脂とフェノール樹脂の配合割合は、硬化反応性という観点から、エポキシ樹脂中のエポキシ基１当量に対して、フェノール樹脂中の水酸基の合計が０．７〜１．５当量となるように配合することが好ましく、より好ましくは０．９〜１．２当量である。
【００４７】
熱硬化性樹脂シート１１中のエポキシ樹脂及びフェノール樹脂の合計含有量は、好ましくは１重量％以上、より好ましくは４重量％以上である。１重量％以上であると、樹脂強度を良好に確保できる。熱硬化性樹脂シート１１中のエポキシ樹脂及びフェノール樹脂の合計含有量は、好ましくは２０重量％以下、より好ましくは１５重量％以下、更に好ましくは１０重量％以下である。２０重量％以下であると、成型性が良好である。
【００４８】
熱硬化性樹脂シート１１は、エラストマーを含むことが好ましい。
【００４９】
エラストマーは、電子部品の封止に必要な可撓性を熱硬化性樹脂シート１１に付与するものであり、このような作用を奏するものであれば特にその構造を限定するものではない。例えば、ポリアクリル酸エステル等の各種アクリル系共重合体、スチレンアクリレート系共重合体、ブタジエンゴム、スチレン−ブタジエンゴム（ＳＢＲ）、エチレン−酢酸ビニルコポリマー（ＥＶＡ）、イソプレンゴム、アクリロニトリルゴム等のゴム質重合体を用いることができる。なかでも、エポキシ樹脂へ分散させやすく、またエポキシ樹脂との反応性も高いために、得られる熱硬化性樹脂シートの耐熱性や強度を向上させることができるという観点から、アクリル系共重合体を用いることが好ましい。また、熱安定性に優れ、固形物としてハンドリングがしやすいという点から、スチレン系共重合体が好ましく、ポリスチレン・ポリイソブチレン系共重合体がより好ましく、スチレン−イソブチレン−スチレンブロック共重合体がさらに好ましい。これらは単独で用いてもよいし、２種以上併せて用いてもよい。
【００５０】
なお、アクリル系共重合体は、例えば、所定の混合比にしたアクリルモノマー混合物を、定法によってラジカル重合することにより合成することができる。ラジカル重合の方法としては、有機溶剤を溶媒に行う溶液重合法や、水中に原料モノマーを分散させながら重合を行う懸濁重合法が用いられる。その際に用いる重合開始剤としては、例えば、２，２’−アゾビスイソブチロニトリル、２，２’−アゾビス−（２，４−ジメチルバレロニトリル）、２，２’−アゾビス−４−メトキシ−２，４−ジメチルバレロニトリル、その他のアゾ系又はジアゾ系重合開始剤、ベンゾイルパーオキサイド及びメチルエチルケトンパーオキサイド等の過酸化物系重合開始剤等が用いられる。なお、懸濁重合の場合は、例えばポリアクリルアミド、ポリビニルアルコールのような分散剤を加えることが望ましい。
【００５１】
エラストマーの含有量は、エポキシ樹脂及びフェノール樹脂の合計含有量１００重量部に対して、好ましくは５重量部以上、より好ましくは２５重量部以上である。２５重量部以上であると、柔軟性を付加でき、取り扱い性を向上でき、樹脂をロールに巻き取ること、ロール状にすることができる。
また、エラストマーの含有量は、好ましくは６０重量部以下、より好ましくは４０重量部以下である。６０重量部以下であると、成型時の樹脂流動を低減できる。
【００５２】
熱硬化性樹脂シート１１は、硬化促進剤を含むことが好ましい。
【００５３】
硬化促進剤は、硬化を進行させるものであれば特に限定されるものではないが、硬化性と保存性の観点から、トリフェニルホスフィンやテトラフェニルホスホニウムテトラフェニルボレート等の有機リン系化合物や、イミダゾール系化合物が好適に用いられる。これら硬化促進剤は、単独で用いても良いし、他の硬化促進剤と併用しても構わない。
【００５４】
硬化促進剤の含有量は、エポキシ樹脂及びフェノール樹脂の合計含有量１００重量部に対して、好ましくは１重量部以上、より好ましくは２．５重量部以上である。１重量部以上であると、充分に硬化できる。また、硬化促進剤の含有量は、好ましくは４．５重量部以下、より好ましくは３．５重量部以下である。４．５重量部以下であると、硬化時の硬化収縮を低減できる。
【００５５】
熱硬化性樹脂シート１１は、顔料を含むことが好ましい。顔料を含有することにより、熱硬化性樹脂シート１１表面の傷や汚れを防止でき、尚且つマーキング性を向上できる。
【００５６】
顔料としては特に限定されず、無機系顔料であってもよいし、有機系顔料であってもよい。
【００５７】
無機系顔料としては、例えば、ガラス微粉末、ガラスバルーン、セラミックビーズ等のセラミック系顔料；アルミニウム、鉄、ジルコニウム、コバルト等の金属細片系顔料；酸化チタン、酸化マグネシウム、酸化バリウム、酸化カルシウム、酸化亜鉛、酸化ジルコニウム、酸化イットリウム、酸化インジウム、チタン酸ナトリウム、酸化ケイ素、酸化ニッケル、酸化マンガン、酸化クロム、酸化鉄、酸化銅、酸化セリウム、酸化アルミニウム等の金属酸化物系顔料；酸化鉄−酸化マンガン、酸化鉄−酸化クロム、酸化銅−酸化マグネシウム等の複合酸化物顔料；ＳｉとＡｌやＦｅ、マグネシウム、マンガン、ニッケル、チタン、クロム、カルシウム等の金属系顔料；鉄−クロム、ビスマス−マンガン、鉄−マンガン、マンガン−イットリウム等の合金系顔料；マイカ、窒化ケイ素、光輝顔料、硫酸バリウム等が挙げられる。
【００５８】
有機系顔料としては、例えば、アゾ系顔料、アゾメチン系顔料、レーキ系顔料、チオインジゴ系顔料、アントラキノン系顔料、ぺリレン系顔料、ぺリノン系顔料、ジケトピロロピロール系顔料、ジオキサジン系顔料、フタロシアニン系顔料、キニフタロン系顔料、キナクリドン系顔料、イソインドリン系顔料、イソインドリノン系顔料、カーボン系顔料等が挙げられる。これらは単独で用いてもよいし、２種以上併用してもよい。
【００５９】
顔料の含有量は、エポキシ樹脂及びフェノール樹脂の合計含有量１００重量部に対して、好ましくは０．１重量部以上、より好ましくは０．８重量部以上である。０．１重量部以上であると、マーキング性を向上できる。また、顔料の含有量は、好ましくは１０重量部以下、より好ましくは３重量部以下である。１０重量部以下であると、樹脂粘度を低下でき、成形性を向上できる。
【００６０】
熱硬化性樹脂シート１１は、難燃剤を含むことが好ましい。
【００６１】
難燃剤としては特に限定されないが、例えば、水酸化アルミニウム、水酸化マグネシウム、水酸化鉄、水酸化カルシウム、水酸化スズ等の金属水酸化物；ホスファゼン化合物；等が挙げられる。なかでも、硬化後の強度を特定範囲に良好に調整できるという理由から、ホスファゼン化合物が好ましい。ホスファゼン化合物としては、例えば、ＦＰ−１００（伏見製薬所製）等が挙げられる。
【００６２】
難燃剤の含有量は、エポキシ樹脂及びフェノール樹脂の合計含有量１００重量部に対して、好ましくは５重量部以上、より好ましくは２０重量部以上である。５重量部以上であると、樹脂に難燃性を付加できる。また、難燃剤の含有量は、好ましくは５０重量部以下、より好ましくは３０重量部以下である。５０重量部以下であると、支障なく樹脂作製ができる。
【００６３】
なお、熱硬化性樹脂シート１１は、上記の各成分以外に必要に応じて、シランカップリング剤等他の添加剤を適宜配合できる。
【００６４】
熱硬化性樹脂シート１１は、一般的な方法で製造できる。例えば、前記各成分をメチルエチルケトン等の有機溶剤に均一に溶解あるいは分散させ、ワニスを調製し、次いで、ワニスをシート１４上に塗布し乾燥させる。その後、打ち抜き加工などにより第１の開口部１２及び第３の開口部１３を形成する。これにより、熱硬化性樹脂シート１１が得られる。
【００６５】
熱硬化性樹脂シート１１は、混練押出により製造することも好ましい。これにより、シート状に容易に成形でき、ボイドが少なく、厚みが均一な熱硬化性樹脂シート１１が得られる。
【００６６】
混練押出により製造する方法としては、例えば、前記各成分を混練して得られる混練物をシート状に塑性加工する方法が好ましい。
【００６７】
具体的には、熱硬化性樹脂、エラストマー、無機充填材及び硬化促進剤などをミキシングロール、加圧式ニーダー、押出機などの公知の混練機で溶融混練することにより混練物を調製し、得られた混練物をシート状に塑性加工する。混練条件として、温度の上限は、１４０℃以下が好ましく、１３０℃以下がより好ましい。温度の下限は、上述の各成分の軟化点以上であることが好ましく、例えば３０℃以上、好ましくは５０℃以上である。混練の時間は、好ましくは１〜３０分である。
【００６８】
溶融混練後の混練物は、冷却することなく高温状態のままで塑性加工することが好ましい。塑性加工方法としては特に制限されず、平板プレス法、Ｔダイ押出法、スクリューダイ押出法、ロール圧延法、ロール混練法、インフレーション押出法、共押出法、カレンダー成形法などが挙げられる。塑性加工温度としては上述の各成分の軟化点以上が好ましく、エポキシ樹脂の熱硬化性および成形性を考慮すると、例えば４０〜１５０℃、好ましくは５０〜１４０℃、さらに好ましくは７０〜１２０℃である。
【００６９】
熱硬化性樹脂シート１０の厚み（熱硬化性樹脂シート１１及びシート１４の合計厚み）は、部品２の厚み（高さ）より厚くても薄くてもよい。しかし、部品の破損を防ぐという理由から、部品２より厚いことが好ましい。
【００７０】
［厚み調整用冶具］
図３は、厚み調整用冶具２１の模式平面図である。
厚み調整用冶具２１は、第２の開口部２２を有する。第２の開口部２２は、基板１の部品２に対応する位置（基板１上に厚み調整用冶具２１を重ねた場合に、部品２を収容可能な位置）に形成されている。
【００７１】
第２の開口部２２の形状（厚み調整用冶具２１を平面視したときの形状）は、部品２に応じた形状が好ましい（図３）。例えば、部品２が円形状である場合には、第２の開口部２２も円形状であることが好ましい。
【００７２】
第２の開口部２２の大きさ（厚み調整用冶具２１を平面視したときの第２の開口部２２の面積）は、部品２を収容可能な大きさであれば特に限定されず、適宜設定できる。例えば、部品２の大きさの１００〜１３０％であり、好ましくは１０１〜１２０％である。
【００７３】
また、厚み調整用冶具２１は、第４の開口部２３を有する（図３）。第４の開口部２３は、基板１の孔３に対応する位置（基板１に厚み調整用冶具２１を重ねた場合に、第４の開口部２３が孔３と対向する位置）に形成されている。
なお、第４の開口部２３には、後述の冶具７１を収容できる（実施形態３にて説明）。
【００７４】
第４の開口部２３の形状（厚み調整用冶具２１を平面視したときの形状）は特に限定されないが、孔３に応じた形状が好ましい（図３）。例えば、孔３が円形状である場合には、第４の開口部２３も円形状であることが好ましい。
【００７５】
第４の開口部２３の大きさ（厚み調整用冶具２１を平面視したときの第４の開口部２３の面積）は、孔３と同程度の大きさが好ましい。例えば、孔３の大きさの１００〜１３０％であり、好ましくは１０１〜１２０％である。
【００７６】
厚み調整用冶具２１を構成する材料は特に限定されないが、例えば、ポリテトラフルオロエチレン（テフロン（登録商標））、ポリエチレン、ポリカーボネート、ポリプロピレンなどの樹脂；アルミ、ステンレスなどの金属；シリコンゴム、アクリルゴムなどのゴムが挙げられる。これらを組み合わせた複合材料でもよい。なかでも、耐熱性、厚みなどの精度という理由から、金属が好ましい。
【００７７】
厚み調整用冶具２１の厚みは適宜設定できる。
【００７８】
［製造方法］
本発明のモジュール基板の製造方法は、工程（Ａ）及び工程（Ｂ）を含む。工程（Ａ）、（Ｂ）の順序は特に限定されず、工程（Ａ）の後に工程（Ｂ）を行ってもよく、工程（Ｂ）の後に工程（Ａ）を行ってもよい。
【００７９】
以下の説明では、基板１、熱硬化性樹脂シート１０及び厚み調整用冶具２１を用いた場合について説明する。
【００８０】
（実施形態１）
工程（Ａ）
図４の（ａ）（ｂ）に示すように、工程（Ａ）では、第１の開口部１２に部品２が収容されるように、基板１と熱硬化性樹脂シート１０とを重ねる。
具体的には、基板１の部品２を搭載する面（部品搭載面）と、熱硬化性樹脂シート１１とが対向するように、基板１に熱硬化性樹脂シート１０を重ねる。これにより、熱硬化性樹脂シート１０が有する第１の開口部１２に、部品２を収容する。
【００８１】
工程（Ｂ）
図４の（ａ）（ｂ）に示すように、工程（Ｂ）では、第１の開口部１２と第２の開口部２２とが対向するように、熱硬化性樹脂シート１０と厚み調整用冶具２１とを重ねる。
具体的には、熱硬化性樹脂シート１０が備えるシート１４の上に厚み調整用冶具２１を重ねる。これにより、基板１、熱硬化性樹脂シート１１、シート１４及び厚み調整用冶具２１がこの順に積層された積層体３１を得る。第１の開口部１２と第２の開口部２２とが対向するように重ねるので、第１の開口部１２及び第２の開口部２２が連絡する。
【００８２】
第１の開口部１２及び第２の開口部２２が連絡するので、後述のプレスにより熱硬化性樹脂シート１１が薄くなり、部品２が第１の開口部１２を貫通しても、部品２を第２の開口部２２に収容でき、部品２の破損を防止できる。
【００８３】
工程（Ｃ）
図５に示すように、工程（Ｃ）では、積層体３１を平行平板プレス機を用いてプレスする。具体的には、平行平板プレス機の下板６１及び上板６２の間に積層体３１を配置し、次いで必要に応じて積層体３１の上に冶具４１を重ね、減圧下で積層体３１をプレスする。下板６１及び上板６２のプレス方向の移動は、スペーサー（枠冶具）６３によってストップさせることができる。
【００８４】
なお、積層体３１の上に冶具４１を重ねた後、平行平板プレス機の下板６１及び上板６２の間に積層体３１を配置してもよい。
【００８５】
冶具４１は従来公知のものを使用できる。例えば、平板状のものなどを使用できる。
【００８６】
スペーサー（枠冶具）６３は、モジュール基板の厚さを調整するために使用する。スペーサー６３の厚みは、適宜設定すればよい。
【００８７】
プレス圧力は適宜設定できるが、好ましくは１ｋｇ／ｃｍ２以上であり、より好ましくは３ｋｇ／ｃｍ２以上である。１ｋｇ／ｃｍ２以上であると、基板１及び熱硬化性樹脂シート１１間でしっかりと濡れるため、良好に貼り合わせできる。一方、プレス圧力は、好ましくは２５ｋｇ／ｃｍ２以下、より好ましくは２０ｋｇ／ｃｍ２以下である。２５ｋｇ／ｃｍ２以下であると、基板１、ウエハ、基板１上の部品２などの破損を防止できる。
【００８８】
プレス温度は適宜設定できる。好ましくは３０℃以上であり、より好ましくは５０℃以上である。一方、プレス温度は、好ましくは２００℃以下であり、より好ましくは１８０℃以下である。
【００８９】
プレス時間は特に限定されないが、通常０．５〜３０分である。
【００９０】
減圧下の圧力は、好ましくは３０Ｔｏｒｒ以下、より好ましくは２０Ｔｏｒｒ以下である。３０Ｔｏｒｒ以下であると、ボイドを良好に減らすことができる。減圧下の圧力の下限は特に限定されないが、例えば、０．１Ｔｏｒｒ以上である。
【００９１】
プレス後、積層体３１から厚み調整用冶具２１を取り除き、成型体を得る。成型体は、基板１、基板１上に配置された熱硬化性樹脂シート１１、及び熱硬化性樹脂シート１１上に配置されたシート１４を備える。
【００９２】
必要に応じて成型体からシート１４を取り除いた後、オートクレーブし、熱硬化させることで、モジュール基板を得ることができる。
【００９３】
オートクレーブ条件は特に限定されないが、例えば、温度５０〜２００℃、０．０１〜１００ｋｇ／ｃｍ２条件で行うことができる。
【００９４】
前記製造方法により得られたモジュール基板は、電子機器に好適に使用できる。
【００９５】
（実施形態２）
【００９６】
実施形態１では、熱硬化性樹脂シート１０の厚み（熱硬化性樹脂シート１１及びシート１４の合計厚み）が、部品２の厚み（高さ）より厚い場合について説明した。実施形態２では、熱硬化性樹脂シート１０の厚みが、部品２の厚みより薄い場合について説明する。なお、実施形態１で説明した内容は、その説明を省略する。
【００９７】
図６は、実施形態２における平行平板プレスの様子を示す模式断面図である。
図６に示すように、熱硬化性樹脂シート１０の厚みが、部品２の厚みより薄くても、部品２を第２の開口部２２に収容でき、部品２の破損を防止できる。
【００９８】
（実施形態３）
未封止部分の形状に応じた冶具を用いて、未封止部分を有するモジュール基板を製造する場合について説明する。すなわち、実施形態３では、熱硬化性樹脂シート１０と基板１とを重ね、熱硬化性樹脂シート１０の第３の開口部１３と基板１の孔３とを連絡した後、第３の開口部１３及び孔３の連結孔に冶具７１を挿入する。冶具７１が第３の開口部１３及び孔３を埋めるため、第３の開口部１３及び孔３が熱硬化性樹脂によって埋まることを防止できる。したがって、冶具７１の挿入部分（連結孔）を未封止状態にできる。
なお、実施形態１、２で説明した内容は、その説明を省略する。
【００９９】
図７の（ａ）は、基板１の模式平面図である。図７の（ｂ）は、（ａ）のＣ−Ｄ線で、基板１を切断した際の模式断面図である。
図８は基板１及び熱硬化性樹脂シート１０の積層体の模式断面図である。
【０１００】
工程（Ａ−１）
工程（Ａ−１）では、第１の開口部１２に部品２が収容されるように、基板１と熱硬化性樹脂シート１０とを重ねる。
具体的には、第１の開口部１２に部品２が収容されるように、かつ第３の開口部１３と孔３とが対向するように基板１の部品搭載面に、熱硬化性樹脂シート１０を重ねる。
これにより、熱硬化性樹脂シート１０が有する第１の開口部１２に部品２を収容するとともに、第３の開口部１３及び孔３を連絡する。図８は、第３の開口部１３及び孔３が連絡した様子を示している。
【０１０１】
工程（Ａ−２）
工程（Ａ−１）の後、工程（Ａ−２）を行う。図９に示すように、工程（Ａ−２）では、第３の開口部１３及び孔３に冶具７１を挿入する。冶具７１が第３の開口部１３及び孔３を埋めるため、第３の開口部１３及び孔３を未封止とすることができる。すなわち、冶具７１が第３の開口部１３及び孔３を埋めるため、第３の開口部１３及び孔３が熱硬化性樹脂によって埋まることを防止できる。
【０１０２】
冶具７１の形状は棒状である限り特に限定されないが、パイプ状が好適である。冶具７１の太さは、適宜設定できる。
【０１０３】
図１０に示すように、冶具７１の長さは、後述の積層体３２の厚み（長さ）より短いことが好ましい。なお、後述するように、冶具７１の長さを調整することで、製造するモジュール基板の厚さを調整できる。
【０１０４】
冶具７１を構成する材料は特に限定されず、例えば、前述の厚み調整用冶具２１で例示したものを使用できる。
【０１０５】
工程（Ｂ）
図１０に示すように、工程（Ｂ）では、第１の開口部１２と第２の開口部２２とが対向するように、かつ、第３の開口部１３と第４の開口部２３とが対向するように熱硬化性樹脂シート１０と厚み調整用冶具２１とを重ねる。これにより、基板１、熱硬化性樹脂シート１１、シート１４及び厚み調整用冶具２１がこの順に積層された積層体３２を得る。第３の開口部１３と第４の開口部２３とが対向するように重ねるので、第３の開口部１３及び第４の開口部２３が連絡する。図１０は、第３の開口部１３及び第４の開口部２３が連絡した様子を示している。
【０１０６】
工程（Ｃ）
図１１は、実施形態３における平行平板プレスの様子を示す模式断面図である。
図１２は、冶具の模式平面図である。
【０１０７】
図１１に示すように、工程（Ｃ）では、積層体３２を平行平板プレス機を用いてプレスする。具体的には、平行平板プレス機の下板６１及び上板６２の間に積層体３２を配置し、次いで必要に応じて積層体３２の上に冶具８１を重ね、減圧下で、プレスする。
【０１０８】
図１２に示すように、冶具８１は、第５の開口部８２を有する。第５の開口部８２は、基板１の部品２に対応する位置（基板１に冶具８１を重ねた場合に、部品２を収容可能な位置）に形成されている。
【０１０９】
第５の開口部８２の形状（冶具８１を平面視したときの形状）は部品２を収容可能な形状であれば特に限定されないが、部品２に応じた形状が好ましい（図１２）。例えば、部品２が円形状である場合には、第５の開口部８２も円形状であることが好ましい。
【０１１０】
第５の開口部８２の大きさ（冶具８１を平面視したときの第５の開口部８２の面積）は、部品２を収容可能な大きさであれば特に限定されず、適宜設定できる。例えば、部品２の大きさの１００〜２００％であり、好ましくは１０１〜１５０％である。
【０１１１】
この工程では、第２の開口部２２と第５の開口部８２とが対向するように、積層体３２の厚み調整用冶具２１と冶具８１とを重ねる。これにより、第２の開口部２２及び第５の開口部８２が連絡する（図示せず）。この結果、第１の開口部１２、第２の開口部２２及び第５の開口部８２が連絡する（図示せず）。
【０１１２】
このため、部品２を第１の開口部１２、第２の開口部２２及び第５の開口部８２に収容でき、部品２の破損を防止できる。
【０１１３】
実施形態３では、冶具７１は、スペーサーとしての機能を発揮できる、（実施形態１のスペーサー６３と同様の機能を発揮できる）ため、スペーサーを使用しなくともよい。プレス時に冶具７１がプレス荷重を受け止めるためである。よって、冶具７１の長さを調整することで、製造するモジュール基板の厚さを調整できる。
【０１１４】
以上の方法により、第３の開口部１３及び孔３が未封止のモジュール基板を製造できる。
【０１１５】
（実施形態４）
実施形態３では、孔３より細い冶具７１を用い、第３の開口部１３及び孔３に冶具７１を挿入する場合について説明したが、実施形態４では、孔３より太い冶具７１を用い、第３の開口部１３には挿入するが孔３には挿入しない場合について説明する。
【０１１６】
図１３において、冶具７１は孔３より太い。このような冶具７１を用いることで、孔３に挿入せずとも、第３の開口部１３が未封止であり、かつ孔３も未封止のモジュール基板を製造できる。
【０１１７】
以上の説明では、片面に部品２が搭載されている基板１について説明した。しかし、部品２は両面に搭載されていてもよい。この場合、両面に対して、工程（Ａ）〜（Ｃ）を適用できる。
【０１１８】
また、厚み調整用冶具２１の他に、厚みを調整できる冶具４１、８１を用いる場合について説明した。冶具４１、８１を用いることで、部品２が大型である場合であっても、部品２の破損を防止できる。またプレス範囲を調整できる。
【０１１９】
なお、基板１、熱硬化性樹脂シート１０及び厚み調整用冶具２１について、これらを平面視したときの外形（外周）の形状が同一の場合について説明したが、本発明はこれに限定されず、異なっていてもよい。
【０１２０】
以上のとおり、例えば、基板１上に熱硬化性樹脂シート１０を配置して、熱硬化性樹脂シート１０の第１の開口部１２に基板１上に配置された部品２を収容する工程と、熱硬化性樹脂シート１０上に厚み調整用冶具２１を配置して、熱硬化性樹脂シート１０の第１の開口部１２と厚み調整用冶具２１の第２の開口部２２とを連結する工程を含む方法により、モジュール基板を好適に製造できる。
【実施例】
【０１２１】
以下、本発明に関し実施例を用いて詳細に説明するが、本発明はその要旨を超えない限り、以下の実施例に限定されるものではない。また、各例中、部は特記がない限りいずれも重量基準である。
【０１２２】
［熱硬化性樹脂シートＡ、Ｂの作製で使用した成分及び配合割合］
熱硬化性樹脂シートの作製で使用した成分について説明する。
エポキシ樹脂：新日鐵化学社製のＹＳＬＶ−８０ＸＹ（ビスフェノールＦ型エポキシ樹脂）  ３．４部
フェノール樹脂：明和化成社製のＭＥＨ７８５１Ｓ（フェノールビフェニレン）  ３．６部
エラストマー：カネカ社製のＳＩＢＳＴＥＲ  ０７２Ｔ（ポリスチレン・ポリイソブチレン系樹脂）  ３部
硬化促進剤：北興化学工業社製のＴＰＰ−Ｋ（リン系触媒）  ０．１部
顔料：三菱化学社製のカーボンブラックＭＡ６００  ０．１部
難燃剤：伏見製薬所製のＦＰ−１００（ホスホニトリル酸フェニルエステル）  １．８部
無機充填剤：電気化学工業社製のＦＢ−９４５４（溶融球状シリカ、平均粒子径２１μｍ）  ８８部
【０１２３】
［熱硬化性樹脂シートＡの作製］
上記配合比にしたがって上記各成分をミキサーでブレンドした後に、２軸２条混練機により混練りして樹脂組成物を得た。平行平板プレス機のプレス下板にＰＥＴフィルムをセットし、ＰＥＴフィルム上に混練して得られた樹脂組成物をセットした。そして、樹脂組成物上に別のＰＥＴフィルムをセットした状態でプレスを行った。これにより、ＰＥＴフィルム付きの熱硬化性樹脂シートＡを得た（ＰＥＴフィルムの厚み０．０５ｍｍ、熱硬化性樹脂シートの厚み２．０〜２．１ｍｍ）。
【０１２４】
［熱硬化性樹脂シートＢの作製］
上記配合比の上記各成分と、メチルエチルケトン及びトルエンを５０：５０で含む混合液とを混合し、成分濃度９０重量％の混合物を作製した。混合物を自転公転式ミキサー（シンキ―社製、あわとり練太郎）を用いて、２０００ｒｐｍで１０分間撹拌することで、塗工用ワニスを得た。塗工用ワニスを厚み５０μｍのシリコーン処理ＰＥＴフィルム（三菱化学製：ＭＲＦ５０）上に塗工し、次いで熱風乾燥機で１１０℃１０分間乾燥することにより、厚さ１００μｍの薄型樹脂シートを得た。２０枚の薄型樹脂シートを真空ラミネーターにより、積層温度６０℃、真空度１０Ｔｏｒｒ、ラミネート速度３０ｍ／ｓで積層することにより、厚さ２ｍｍの熱硬化性樹脂シートを得た。なお、メチルエチルケトンとトルエンを含む混合液を使用したのは、エラストマーであるＳＩＢＳＴＡＲ  ０７２Ｔがメチルエチルケトンに溶解しにくいためである。
【０１２５】
［実施例１］
実施例１で使用したアイテムについて説明する。
プリント配線基板１：半導体パッケージ、コンデンサなどを搭載した放熱板付きプリント配線基板（厚み１４．５ｍｍ）
熱硬化性樹脂シート１：上記方法で作製した熱硬化性樹脂シートＡに打ち抜き加工を施すことによって、プリント配線基板１の半導体パッケージ、コンデンサに対応する位置に部品逃げ孔部（開口部）を形成したもの
厚み調整用冶具１−１：プリント配線基板１の半導体パッケージ、コンデンサなど搭載部品に対応する位置に部品逃げ孔部（開口部）を形成したもの（樹脂製、厚み１５ｍｍ）
厚み調整用冶具１−２：平板形状の冶具（金属製、厚み２５〜３１ｍｍ）
スペーサー１：高さ７３ｍｍ
【０１２６】
プリント配線基板１の部品搭載面に熱硬化性樹脂シート１を重ね、熱硬化性樹脂シート１の部品逃げ孔部に、半導体パッケージ及びコンデンサを収容した。
次いで、熱硬化性樹脂シート１の上に厚み調整用冶具１−１を重ね、熱硬化性樹脂シート１の部品逃げ孔部と厚み調整用冶具１−１の部品逃げ孔部を連絡した。その上に平板状の厚み調整用冶具１−２を積層した。
【０１２７】
上記で得られた積層体を、平行平板プレス機を用いてプレスした（プレス温度：１７５℃、予備加熱時間：１０分、プレス圧力：１８ｋｇ／ｃｍ２、プレス時間：５分、真空度：１０Ｔｏｒｒ）。プレス後、プリント配線基板１及び熱硬化性樹脂シート１からなる成型体を取り出し、これをオートクレーブにより熱硬化させ、モジュール基板を得た。
【０１２８】
［実施例２］
以下のアイテムを使用した点、及びプレス温度が１３０℃である点以外は、実施例１と同様の方法でモジュール基板を得た。
プリント配線基板２：半導体パッケージ、コンデンサなどを搭載したプリント配線基板（厚み１．４５ｍｍ）
熱硬化性樹脂シート２：上記方法で作製した熱硬化性樹脂シートＡに打ち抜き加工を施すことによって、プリント配線基板２の半導体パッケージ、コンデンサなど実装部品に対応する位置に部品逃げ孔部（開口部）を形成したもの
厚み調整用冶具２−１：プリント配線基板２の半導体パッケージ、コンデンサに対応する位置に部品逃げ孔部（開口部）を形成したもの（樹脂製、厚み１５ｍｍ）
厚み調整用冶具２−２：平板形状の冶具（金属製、厚み２５〜３１ｍｍ）
スペーサー２：高さ６０ｍｍ
【０１２９】
［実施例３］
実施例３で使用したアイテムについて説明する。
プリント配線基板３：半導体パッケージ、コンデンサなどを基板両面に搭載したプリント配線基板（厚み１．５５ｍｍ）
熱硬化性樹脂シート３：上記方法で作製した熱硬化性樹脂シートＡに打ち抜き加工を施すことによって、プリント配線基板３の半導体パッケージ、コンデンサなど実装部品に対応する位置に部品逃げ孔部（開口部）を形成したもの
厚み調整用冶具３−１：プリント配線基板３の半導体パッケージ、コンデンサに対応する位置に部品逃げ孔部（開口部）を形成したもの（樹脂製、厚み１５ｍｍ）
厚み調整用冶具３−２：平板形状の冶具（金属製、厚み２５〜３１ｍｍ）
スペーサー３：高さ６０ｍｍ
２２ｍｍ台座：凹部又は開口部を有する台座（厚み２２ｍｍ）
９ｍｍ台座：凹部又は開口部を有する台座（厚み９ｍｍ）
【０１３０】
２２ｍｍ台座上にプリント配線基板３を載置した後に積層した点、プレス温度が１３０℃である点、及びプレス時間が６分である点以外は、実施例１と同様の方法でプリント配線基板３の片面を熱硬化し、封止した。
その後、２２ｍｍ台座上に片面封止後のプリント配線基板３を載置し、もう一方の面を封止し、両面が封止されたモジュール基板を得た。
【０１３１】
［実施例４］
熱硬化性樹脂シートＡに代えて、熱硬化性樹脂シートＢを使用した点以外は実施例１と同様である。
【０１３２】
［実施例５］
熱硬化性樹脂シートＡに代えて、熱硬化性樹脂シートＢを使用した点以外は実施例２と同様である。
【０１３３】
［実施例６］
熱硬化性樹脂シートＡに代えて、熱硬化性樹脂シートＢを使用した点以外は実施例３と同様である。
【０１３４】
［結果］
実施例１〜６において、熱硬化性樹脂シート１〜３は、ハンドリング性に優れ、取り扱い時に破損することがなかった。実施例１〜６では、部品逃げ孔部（開口部）に、半導体パッケージ、コンデンサを逃がす（収容する）ことができ、半導体パッケージ、コンデンサが破損することがなかった。
【符号の説明】
【０１３５】
１      基板
２      部品
３      孔
１０    熱硬化性樹脂シート
１１    熱硬化性樹脂シート部
１２    第１の開口部
１３    第３の開口部
１４    シート
２１    厚み調整用冶具
２２    第２の開口部
２３    第４の開口部
３１    積層体
３２    積層体
４１    冶具
６１    下板
６２    上板
６３    スペーサー
７１    冶具
８１    冶具
８２    第５の開口部
【図１】
2014168045.tif 000003
【図２】
2014168045.tif 000004
【図３】
2014168045.tif 000005
【図４】
2014168045.tif 000006
【図５】
2014168045.tif 000007
【図６】
2014168045.tif 000008
【図７】
2014168045.tif 000009
【図８】
2014168045.tif 000010
【図９】
2014168045.tif 000011
【図１０】
2014168045.tif 000012
【図１１】
2014168045.tif 000013
【図１２】
2014168045.tif 000014
【図１３】
2014168045.tif 000015